(57)【要約】  本発明は、第一の有機溶媒にポリマー材料を溶解し、そして第二の有機溶媒及び非イオン性有機ポリマー粒子を添加して、有機相を形成する工程を含む多孔質粒子の多孔質粒子の製造方法である。粒状安定剤を含む水性相に前記有機相を分散させて、分散体を形成し、そして前記分散体を均一化する。前記第一及び第二の有機溶媒を蒸発させ、そして生成物を回収する。
2010525141.tif 000002
【特許請求の範囲】
【請求項１】
ａ）第一の有機溶媒にポリマー材料を溶解し、そして第二の有機溶媒及び非イオン性有機ポリマー粒子を添加して、有機相を形成する工程、
ｂ）粒状安定剤を含む水性相に前記有機相を分散させて、分散体を形成し、そして前記分散体を均一化する工程、
ｃ）前記第一及び第二の有機溶媒を蒸発させ、そして生成物を回収する工程、
を含んで成る多孔質粒子の製造方法。
【請求項２】
ｄ）前記生成物を洗浄して、乾燥する工程をさらに含んで成る請求項１に記載の方法。
【請求項３】
工程ｃ）の前に、前記ポリマーを溶解しない、有機、水混和性溶媒を添加する工程をさらに含んで成る請求項１に記載の方法。
【請求項４】
前記第一の溶媒が、クロロメタン、ジクロロメタン、酢酸メチル、酢酸エチル、酢酸プロピル、塩化ビニル、２−ブタノン、トリクロロメタン、四塩化炭素、塩化エチレン、トリクロロエタン、トルエン、キシレン、シクロヘキサノン、及び２−ニトロプロパンから成る群より選ばれる請求項１に記載の方法。
【請求項５】
前記有機非イオン性有機ポリマー粒子が、前記第一の有機溶媒中おいて安定な溶液を形成する請求項１に記載の方法。
【請求項６】
前記第二の有機溶媒が、一般式ＣnＨ2n+2（式中、ｎは６と２０との間となることができる）の置換又は未置換の、飽和された、線状または分枝状の炭化水素、芳香族炭化水素、ハロゲン化された有機溶媒、及びそれらの混合物からなる群より選ばれる請求項１に記載の方法。
【請求項７】
前記水性相が４〜７のｐＨを有する請求項１に記載の方法。
【請求項８】
前記非イオン性有機ポリマー粒子が、内的に架橋された巨大分子粒子又は架橋されたラテックス粒子を含む請求項１に記載の方法。
【請求項９】
前記非イオン性有機ポリマー粒子が、ポリエステル、スチレンのポリマー、モノオレフィン、ビニルエステル、メチレン脂肪族モノカルボン酸エステル、ビニルエーテル及びビニルケトンから成る群より選ばれるバインダーポリマーからなる群より選ばれる請求項１に記載の方法。
【発明の詳細な説明】
【技術分野】
【０００１】
本発明は、改善された特性を有する新規の粒子を製造する方法に関し、そしてより具体的には、多孔率が高められたトナー粒子の製造に関する。
【背景技術】
【０００２】
コンベンショナルな静電写真トナー粉末は、加熱されたロール上又は押出機内で溶融ブレンドされる、バインダーポリマー並びに顔料及び電荷制御剤等のその他の成分から形成される。結果として生じた固化ブレンドが、次いで粉末を形成するために粉砕又は微粉砕される。このコンベンショナルな方法には、或る欠点が内在する。例えば、バインダーポリマーは、粉砕を容易にするために砕けやすいのが好ましい。改良された粉砕は、高分子バインダーの低分子量のとことろで、達成することができる。しかしながら、低分子量のバインダーはいくつかの欠点を有している。これらのバインダーは、トナー／現像剤フレークを形成する傾向があり、これらは、電子写真現像剤組成物のためにトナー粉末と混和されるキャリヤ粒子のスカム形成を促進し、これらの溶融弾性が低いことにより、電子写真複写機の高温フューザーローラへのトナーのオフセットが増大し、またバインダーポリマーのガラス転移温度（Ｔｇ）を制御するのが難しい。加えて、ポリマーの粉砕は粒子サイズ分布を広くしてしまう。結果として、有用なトナーの収率は低くなり、製造コストが高くなる。また、トナー微粒子が複写機の現像ステーション内に蓄積し、現像装置の寿命に不都合な影響を与える。
【０００３】
トナーの化学的調製法、例えば「蒸発による限定凝集（ＥＬＣ：Evaporative Limited Coalescence）」法によって、予め形成されたポリマーからトナーポリマー粉末を調製することは、コンベンショナルな粉砕によるトナー粒子製造方法を凌ぐ数多くの他の利点を提供する。この化学的調製法において、水と不混和性の溶媒中にポリマーの溶液を形成し、こうして形成された溶液を、固形コロイド安定剤を含有する水性媒体中に分散し、溶媒を除去することにより、サイズ分布の狭いポリマー粒子が得られる。結果としてのポリマー粒子は次いで単離され、洗浄され、そして乾燥させられる。
【０００４】
この技法の実施に際して、トナー粒子は、水と不混和性の溶媒中に可溶性の任意のタイプのポリマーから調製される。従って、結果として生じる粒子のサイズ及びサイズ分布は、使用する特定のポリマーの相対量、溶媒、水不溶性固形粒状懸濁液安定剤、典型的にはシリカ又はラテックスの量及びサイズ、並びに溶媒−ポリマー液滴がロータ−ステータ型コロイド・ミル、高圧ホモジナイザー、攪拌などを用いた機械的剪断によって低減されるサイズ、によって予め決められそして制御されることができる。
【０００５】
このタイプの限定凝集技法は、このような技法が典型的には、実質的に均一なサイズ分布を有するトナー粒子を形成することになるため、静電トナー粒子の製造に関する数多くの特許明細書に記載されている。トナー製造において採用される代表的な限定凝集法は、米国特許第４，８３３，０６０号明細書、及び同第４，９６５，１３１号明細書（Nair他）に記載されている。
【０００６】
この技法は以下の工程、すなわち：ポリマー材料、溶媒、並びに任意選択の着色剤及び電荷制御剤を混合することにより有機相を形成し；この有機相を、粒状安定剤を含む水性相中に分散し、そしてこの混合物を均一化し；溶媒を蒸発させ、結果として生じた生成物を洗浄して乾燥させる、工程を含んでなる。
【０００７】
電子写真法（ＥＰ）において支持体に適用されるトナーの量を低減する要求がある。電子写真法における多孔質トナー粒子は、画像領域内のトナー質量を潜在的に低減することができる。単純化して述べるならば、多孔率５０％のトナー粒子は、同じ画像形成結果を達成するために半分の質量しか必要としないことになる。従って、多孔率が高いトナー粒子ほど、１頁当たりのコストが低くなり、プリントのスタック高さも低減される。多孔質トナーの適用は、プリントのコストを軽減し、プリント品質を改善するための実際的なアプローチを提供する。
【０００８】
米国特許第３，９２３，７０４号、同第４，３３９，２３７号、同第４，４６１，８４９号、同第４，４８９，１７４号、及び欧州特許第００８３１８８号の各明細書には、ポリマービーズを形成するために第１エマルジョンを第２水性相中に混合することにより多重エマルジョンを調製することが論じられている。これらの製法は、多孔率に対してほとんど制御しない状態で、大きいサイズ分布を有する多孔質ポリマー粒子を製造する。これはトナー粒子には適していない。
【０００９】
米国特許出願公開第２００５／００２６０６４号明細書には、多孔質トナー粒子が記載されている。しかし、その粒子全体を通して均一な細孔分布を伴う粒子サイズ分布の制御は、問題である。
【発明の概要】
【発明が解決しようとする課題】
【００１０】
本発明の目的は、多孔率が高められたトナー粒子を提供することである。
【００１１】
本発明の更なる目的は、狭いサイズ分布を有するトナー粒子を提供することである。
【００１２】
本発明の更なる目的は、多孔質粒子を再現可能なように、そして狭いサイズ分布を有するように製造する簡便な方法を提供することである。
【課題を解決するための手段】
【００１３】
本発明は、第一の有機溶媒にポリマー材料を溶解し、そして第二の有機溶媒及び非イオン性有機ポリマー粒子を添加して、有機相を形成する工程を含む。前記有機相を、粒状安定剤を含む水性相中で分散させて、分散体を形成し、そして前記分散体を均一化する。前記第一及び第二の有機溶媒を蒸発させ、そして生成物を回収する。
【図面の簡単な説明】
【００１４】
【図１】図１は、本発明による例１に由来するトナー粒子の走査電子顕微鏡（ＳＥＭ）断面画像である。
【図２】図２は、本発明による例２に由来するトナー粒子の走査電子顕微鏡（ＳＥＭ）断面画像である。
【図３】図３は、本発明による例５に由来するトナー粒子の走査電子顕微鏡（ＳＥＭ）断面画像である。
【００１５】
他の利点及びこれらの可能性とともに本発明をよりよく理解するために、前記図面と関連して下記説明及び添付の特許請求の範囲を参照されたい。
【発明を実施するための形態】
【００１６】
電子写真法において多孔質トナー粒子を使用すると、画像領域内のトナー質量を低減することになる。例えば、多孔率５０％のトナー粒子は、同じ画像形成結果を達成するために半分の質量しか必要としない。従って、多孔率が高いトナー粒子ほど、１頁当たりのコストが低くなり、プリントのスタック高さも低減される。本発明の多孔質トナー技術は、画質を改善し、カールを低減し、画像の浮き上がりを低減し、溶融エネルギーを削減し、典型的なＥＰ印刷ではなくむしろオフセット印刷に近いように感じる／見えるように、薄い画像を提供する。加えて、本発明の着色多孔質粒子は、カラープリントとモノクロプリントとの間のコストのギャップを狭める。これらの可能性は、ＥＰ法をより広範囲の適用分野に拡張し、またＥＰ技術のより多くのビジネス・チャンスを推進するものと期待される。
【００１７】
多孔質ポリマービーズが種々の用途において、例えばクロマトグラフィ・カラム、イオン交換及び吸収樹脂、薬物送達ビヒクル、組織工学のための骨格、化粧品用製剤、及び製紙及び塗料産業において使用されている。ポリマー粒子内部に細孔を生成する方法は、ポリマー技術分野において知られている。しかし、トナーバインダー材料に対する具体的な要件、例えば好適なガラス転移温度、架橋密度、及びレオロジー、並びに高められた多孔率から生じる粒子脆弱性に対する感受性に起因して、多孔質トナーの調製は簡単ではない。本発明において、懸濁法、具体的にはＥＬＣ法と併せて多重エマルジョン法を用いて、多孔質粒子を調製する。
【００１８】
本発明の多孔質粒子は、「ミクロ」、「メソ」及び「マクロ」細孔を含む。これらの細孔はそれぞれ、国際純粋応用化学連合（International Union of Pure and Applied Chemistry）に従って、それぞれ２ｎｍ未満、２〜５０ｎｍ、及び５０ｎｍ超の細孔に対して推奨される分類である。多孔質粒子という用語は、本明細書中では、開いた細孔又は閉じた細孔を含む全てのサイズの細孔を含むように、そして中空粒子を含むように使用される。
【００１９】
本発明の多孔質ビーズを製造する方法は、基本的には改良ＥＬＣプロセスを必要とする。第１工程は、第一の有機溶媒中に溶解されたバインダーポリマーの溶液の形成、及び第二の有機溶媒が当該バインダーポリマーにとって貧溶媒であって、且つ第一の溶媒と混和できるような第二の有機溶媒に溶解された、粒状安定剤として使用する非イオン性有機ポリマー粒子の形成を必要とする。好ましくは、第一の有機溶媒は、第二の有機溶媒よりもより揮発性であり、より極性である。本発明の多孔質粒子の形成の第二工程は、上記溶液を、ＬｕｄｏｘTM等のシリカのようなコロイド状有機又は無機粒子の水性相中に分散させることを要する。ＥＬＣプロセスは、米国特許第４，８８３，０６０号明細書、同第４，９６５，１３１号明細書、同第２，９３４，５３０号明細書、同第３，６１５，９７２号明細書、同第２，９３２，６２９号明細書、及び同第４，３１４，９３２号明細書に記載されている。
【００２０】
具体的には、本発明の方法の第二工程では、有機相液滴の水性懸濁物が形成され、剪断にかけて、液滴サイズを小さくし、限定凝集法により狭いサイズ分布液滴を実現する。水性相のｐＨは、コロイド状安定剤としてシリカを用いる場合、一般的には４と７の間である。
【００２１】
任意のタイプの混合装置及び剪断装置を用いて、本発明を実施することができる。例えば、バッチ式混合機、遊星形ミキサー、単式又は複式スクリュー押出機、動的又は静的ミキサー、コロイドミル、高圧ホモジナイザー、超音波処理機、又はそれらの組合せを用いることができる。任意の高剪断攪拌装置を本発明のこの工程に適用することができるが、好ましい均一化装置は、Microfluidics Manufacturing製のモデルＮｏ．１１０ＴのようなMICROFLUIDIZERである。この装置で、項剪断攪拌ゾーンで、有機相の液滴が水性相中に分散され、サイズが減じられ、このゾーンにあるときに、分散された有機相の粒子サイズは、水性相中で均一サイズの非常に微細に分散された液滴まで、減じられ、その後、この非常に微細な液滴は限定された様式で合体されて、コロイド状シリカ粒子によって安定にされた均一サイズのより大きな液滴を生じる。このプロセスの温度を変えて、液滴の乳化に最適な粘度を実現することができる。
【００２２】
本発明の多孔質粒子の製造の次の工程は、均一多孔質粒子の懸濁物を生成するために、バインダーポリマーと非イオン性有機ポリマー粒子とを溶解するのに用いた有機溶媒の除去を要する。第一の有機溶媒が揮発し、第二の有機溶媒で有機相を濃厚にすると、ポリマーバインダーにとって貧溶媒であるために、相が、溶解された非イオン性有機ポリマー粒子を含有する第二の有機溶媒の領域に分離するので、多孔が生じる。第二の溶媒の除去及び非イオン性有機ポリマー粒子の脱溶媒の際に、細孔が後に残り多孔質粒子を創出する。この多孔は、別個の領域として通常明白であるが、使用条件によって中空粒子も創出できる。この多孔質ポリマー粒子は、次に単離され、次いで減圧下及び／又はオーブン中で乾燥される。必要に応じて、この粒子をアルカリで処理してシリカ安定剤を除去する。
【００２３】
任意選択的に、上記多孔質粒子の製造の第三工程は、有機溶媒の除去及び乾燥の前に、前記ポリマーの、有機、水混和性非溶媒の添加を先行させることができる。
【００２４】
本発明の実施において、非イオン性有機ポリマー粒子は、好適な細孔安定物質として意図され、前記バインダーポリマーにとって貧溶媒である有機溶媒に溶解されることができる有機ポリマー粒子を含む。本明細書に記載されるような非イオン性ポリマー粒子は、安定な溶液を形成する非水性溶媒、特に非極性炭化水素溶媒中で安定な溶液を形成する、内的に架橋されたポリマー粒子もしくは巨大分子粒子、又は架橋されたラテックス粒子である。好適な溶液は、相分離しないで、少なくとも１５重量％の非イオン性粒子の充填時に、非イオン性有機ポリマー粒子を溶解する非極性溶媒の能力として規定される。そのような粒子の例は、米国特許第４，７５８，４９２号明細書に記載されている。細孔を安定にする非イオン性有機ポリマー粒子の必須の特性は、所望の有機溶媒、特に、低誘電非極性溶媒中での溶解度、ＥＬＣプロセス時に全く無い負の衝撃、そして融解時に全く無いか殆ど無い負の衝撃、静電写真用トナーとして用いた場合の得られる粒子の溶融レオロジーである。好ましい有機ポリマー粒子は、弱酸表面を有し、１μｍ未満の平均径を有する、ポリイソブチルメタクリレート−コ−２−エチルへキシルメタクリレート−コ−ジビニルベンゼンである。別の有用な非イオン性有機ポリマー粒子は、ポリイソブチルメタクリレート−コ−４−tert−ブチルスチレン−コ−ジビニルベンゼンである。同様に調製される、本発明に有用な非イオン性有機ポリマー粒子は、米国特許第４，７５８，４９２号明細書に見ることができる。これらの非イオン性有機ポリマー粒子は、一般的にバインダーポリマーの０．５〜２０重量％の量、好ましくはバインダーポリマーの１〜１５重量％の量で用いられる。
【００２５】
任意選択的に、非イオン性有機ポリマー粒子に加えて、親油性分散剤を本発明の実施に用いて、細孔を導入する個別（discrete)領域を増大することができる。分散剤は、界面自由エネルギーを低下させ、トナーに細孔を導入する相分離した領域を安定化させる界面活性化合物である。有用な分散剤は、分散された有機相中に残らなければならず、バインダーポリマー溶液と、個別の細孔形成を可能にする、非イオン性有機ポリマー粒子を含有する第二の溶媒との間の界面のところに存在しなければならない。従って、高親油性分散剤が望ましい。本発明に有用な典型的な高親油性分散剤は、５．０未満、より好ましくは４．５以下のＨＬＢ値を有する分散剤である。ＨＬＢ値は、分散剤が親水性であるか、親油性であるかの程度の尺度として広く容認されている(Griffin, WC, Journal of the Society of Cosmetic Chemists, 5 (1954): 259.)、いわゆる親水性−親油性バランス値である。ＨＬＢ値が低いことは、親油性化合物であることを示し、数値がより高くなることは、より親水性の界面活性剤であることを表す。
【００２６】
所望のＨＬＢ値が保持されるならば当該技術分野で通常行なわれるように、２種又は３種以上の適当な分散剤を混合してもよい。本発明では、親油性分散剤をＥＬＣプロセスの有機相に、バインダーポリマー固形分の重量基準で、０．０１％〜１．０％の量で加えることができる。本発明に有用な分散剤の例は、ＳＰＡTM６５（ＨＬＢ  ＝  ２．１）、ＳＰＡＮTM６０（ＨＬＢ  ＝  ４．７）、及びＳＰＡＮTM８０（ＨＬＢ  ＝  ４．３）である。
【００２７】
あるいは、ブロック及びグラフトコポリマーのような相溶化剤として用いられることが多いポリマー物質を、本発明の実施に用いて、細孔を導入する個別領域形成を安定化するのを助けることができる。そのようなポリマーの例は、Ａｓａｈｉ  Ｋａｓｅｉ  Ｃｏｒｐｏｒａｔｉｏｎ，  Ｊａｐａｎ製のＴｕｆｔｅｃｓTMである。これらには、ＴｕｆｔｅｃｓTMＰシリーズ（スチレン／（ブタジエン／ブチレン））、並びにＨ及びＭ（ポリスチレン／（エチレン／ブチレン））シリーズが含まれる。他のポリマーには、Ｋｒａｔｏｎ製のＫｒａｔｏｎＤ及びＧシリーズが含まれる。
【００２８】
上記のように、本発明は、水と不混和性の溶媒中に溶解することができる任意のタイプのバインダーポリマー又はバインダー樹脂から高分子粒子を調製することに適用することができる。このバインダー自体は実質的に水不溶性である。有用なバインダーポリマーは、ビニルモノマー及び縮合ポリマー並びにこれらの混合物から誘導されるポリマー及びコポリマーを含む。バインダーポリマーとして、周知のバインダー樹脂を使用することができる。具体的には、これらのバインダー樹脂は、ホモポリマー及びコポリマー、例えばポリエステル、スチレンノポリマー（例えばスチレン及びクロロスチレン）；モノオレフィン（例えばエチレン、プロピレン、ブチレン及びイソプレン）；ビニルエステル（例えば酢酸ビニル、プロピオン酸ビニル、安息香酸ビニル、及び酪酸ビニル）；メチレン脂肪族モノカルボン酸エステル（例えばメチルアクリレート、エチルアクリレート、ブチルアクリレート、ドデシルアクリレート、オクチルアクリレート、フェニルアクリレート、メチルメタクリレート、エチルメタクリレート、ブチルメタクリレート及びドデシルメタクリレート）；ビニルエーテル（例えばビニルメチルエーテル、ビニルエチルエーテル、及びビニルブチルエーテル）；及びビニルケトン（例えばビニルメチルケトン、ビニルヘキシルケトン及びビニルイソプロペニルケトン）を含む。特に望ましいバインダーポリマー／樹脂は、ポリエステル、スチレン／アルキルアクリレートコポリマー、スチレン／アルキルメタクリレートコポリマー、スチレン／アクリロニトリルコポリマー、スチレン／ブタジエンコポリマー、スチレン／無水マレイン酸コポリマー、ポリエチレン樹脂及びポリプロピレン樹脂を含む。これらはさらに、ポリウレタン樹脂、エポキシ樹脂、シリコーン樹脂、ポリアミド樹脂、変性ロジン、パラフィン及びワックスを含む。また、特に有用なのは、芳香族又は脂肪族ジカルボン酸と、１つ又は２つ以上の脂肪族ジオールとのポリエステル、例えばイソフタル酸又はテレフタル酸又はフマル酸とジオール、例えばエチレングリコール、シクロヘキサンジメタノール、及びエチレン又はプロピレンオキシドのビスフェノール付加物とのポリエステルである。
【００２９】
好ましくは、バインダー樹脂の酸価（樹脂１グラム当たりの水酸化カリウムのミリグラムとして表す）は、２〜１００である。これらの樹脂のうち、スチレン／アクリル及びポリエステル樹脂が特に好ましい。ポリエステルは飽和型又は不飽和型であってよい。
【００３０】
本発明の実施では、２５℃の２０重量パーセント酢酸エチル溶液として測定して、１〜１００センチポアズの粘度を有する樹脂を利用することが特に有利である。
【００３１】
バインダー樹脂を溶解し、そしてまた水と不混和性である任意の好適な溶媒、例えばクロロメタン、ジクロロメタン、酢酸メチル、酢酸エチル、酢酸プロピル、塩化ビニル、２−ブタノン、トリクロロメタン、四塩化炭素、塩化エチレン、トリクロロエタン、トルエン、キシレン、シクロヘキサノン、及び２−ニトロプロパンなどを本発明の実施において使用することができる。本発明の実施において特に有用な溶媒は、両方とも多くのポリマーにとって良好な溶媒であると同時に、水中に難溶性であるという理由から、酢酸メチル、酢酸エチル及び酢酸プロピルである。さらに、これら両溶媒はその揮発性により、下記のような有機相液滴から蒸発によって、好ましくはトナー粒子を生成する減圧下で、容易に除去されるようになっている。
【００３２】
任意選択的に、バインダーポリマーを溶解し、そしてまた水と不混和性である溶媒は、上記のリストから選ばれた２種又は３種以上の水不混和性溶媒の混合物となることができる。
【００３３】
第二の有機溶媒を、それがバインダーポリマーの貧溶媒であり、好ましくは第一の有機溶媒よりも低揮発性であるように選定する。本発明の実施に好適な第二の有機溶媒には、１種又は２種以上の実質的に非極性の溶媒が含まれる。一般式ＣnＨ2n+2（式中、ｎは６と２０との間となることができる）の置換又は未置換の、飽和された、線状または分枝状の炭化水素、芳香族炭化水素、及びハロゲン化された有機溶媒が、いくつかの好ましいタイプの溶媒であり、単独又はその物性を調節するために複数溶媒の配合物を含むことができる。有用な炭化水素には、ヘキサン、ヘプタン、オクタン、デカン、ドデカン、テトラデカン、キシレン、トルエン、ナフタレン、シクロヘキサン、ベンゼン、ＩＳＯＰＡＲシリーズ（Ｅｘｘｏｎ）、ＮＯＲＰＡＲ（Ｅｘｘｏｎ由来のノーマルパラフィン系リキッドのシリーズ）、ＳＨＥＬＬ−ＳＯＬ（Ｓｈｅｌｌ）、及びＳＯＬ−ＴＲＯＬ（Ｓｈｅｌｌ）、ナフサ、ＳＴＥＮＣＩＬ  ＣＬＥＡＮ（Ｑｔｅｋ）の脂肪族炭化水素類、並びにスーパーケロシン、パラフィン系リキッド、白鉱油等の他の石油系溶剤、又はそれらの好適な混合物が包含されるが、これらに限定するものではない。
【００３４】
第二の溶媒の除去は、トナー粒子の内部の細孔形成のために必要である。上述したように、第二の溶媒は好ましくは第一の有機溶媒よりも低揮発性である。第一の溶媒の蒸発の後に、いくつかの方法を用いて効果的にトナー粒子から第二の溶媒を分離することができる。これらには、減圧下での更なる蒸発、フリーズドライ、抽出及び第二の蒸発工程での共溶媒の使用による蒸発、並びに超臨界流体（ＳＣＦ）を用いるエマルションの精製のようなエマルションの処理中のＳＣＦの使用が含まれる。本発明に有用な共溶媒には、低沸点、水混和性の有機溶媒、例えば、メタノール、エタノール、アセトニトリル、ｎ−プロパノール、磯プロパノール、及びそれらの混合物が含まれる。特に有用なＳＣＦは超臨界二酸化炭素である。
【００３５】
静電写真トナー中に一般に存在する種々の添加剤、例えば着色剤、電荷制御剤、及び剥離剤、例えばワックス及び滑剤を、溶媒中の溶解前、又は溶解工程自体中に、バインダーポリマーに添加することができる。
【００３６】
本発明の実施において使用するのに適した着色剤、顔料又は染料は、例えば米国再発行特許第３１，０７２号明細書、及び米国特許第４，１６０，６４４号；同第４，４１６，９６５号；同第４，４１４，１５２号；及び同第２，２２９，５１３号の各明細書に開示されている。着色剤としては、周知の着色剤を使用することができる。着色剤は例えば、カーボンブラック、アニリンブルー、カルコイルブルー、クロムイエロー、ウルトラマリンブルー、DuPontオイルレッド、キノリンイエロー、メチレンブルークロリド、フタロシアニンブルー、マラカイトグリーンオキサレート、ランプブラック、ローズベンガル、C.I.ピグメントレッド48:1、C.I.ピグメントレッド122、C.I.ピグメントレッド57:1、C.I.ピグメントイエロー97、C.I.ピグメントイエロー12、C.I.ピグメントイエロー17、C.I.ピグメントブルー15:1、及びC.I.ピグメントブルー15:3を含む。着色剤は一般に、総トナー粉末重量を基準として１〜９０重量パーセントの範囲、好ましくは２〜２０重量パーセントの範囲、そして最も好ましくは４〜１５重量パーセントの範囲で、本発明の実施において採用することができる。着色剤含有率は４重量％以上であると、十分な着色力を得ることができ、そして１５％重量％以下であると、良好な透明性を得ることができる。着色剤の混合物を使用することもできる。任意の形態、例えば乾燥粉末、その水性分散体又は油分散体の形態の着色剤を本発明において使用することができる。媒体ミル又はボールミルのような任意の方法によって粉砕された着色剤を使用することもできる。
【００３７】
本明細書中に好ましく使用される剥離剤はワックスである。具体的には、本明細書中に使用することができる剥離剤は、低分子量ポリオレフィン、例えばポリエチレン、ポリプロピレン及びポリブテン；加熱により軟化させることができるシリコーン樹脂；脂肪酸アミド、例えばオレアミド、エルカミド、リシノールアミド、及びステアラミド；植物性ワックス、例えばカルナバ・ワックス、ライス・ワックス、カンデリラ・ワックス、日本ろう及びホホバ油；動物性ワックス、例えば蜜ろう；鉱物及び石油ワックス、例えばモンタン・ワックス、オゾケライト、セレシン、パラフィン・ワックス、微結晶ワックス、及びフィッシャー・トロプシュ・ワックス；及びこれらの改質生成物である。
【００３８】
トナー粒子表面に曝露される傾向のあるワックスの量とは無関係に、３０〜１５０℃の融点を有するワックスが好ましく、そして４０〜１４０℃の融点を有するワックスがより好ましい。
【００３９】
ワックスは、例えば、トナーを基準として０．１〜１０質量％、好ましくは０．５〜７質量％である。
【００４０】
いくつかの方法を用いて、ワックスをトナーに導入することができる。ワックスを溶融配合により最初にバインダー中に分散させて、その後有機相に導入することができる。また、適当な分散助剤を用いて、ワックスを有機溶媒中で分散形態に別途処理することもできる。一つの態様では、ワックスは微細固体粒子として最終トナー中に存在する。
【００４１】
「電荷制御」という用語は、結果として生じるトナーの摩擦電気的な帯電特性を改質するためのトナー添加物の性質を意味する。正帯電トナーのための極めて多様な電荷制御剤が利用可能である。負帯電トナーのための多数の、しかし正帯電トナーのためのものよりは数少ない電荷制御剤が、例えば米国特許第３，８９３，９３５号；同第４，０７９，０１４号；同第４，３２３，６３４号；同第４，３９４，４３０号の各明細書、及び英国特許第１，５０１，０６５号及び同第１，４２０，８３９号の各明細書に開示されている。電荷制御剤は一般に少量で、例えば、トナーの重量を基準として０．１〜５重量パーセントの量で採用される。有用な更なる電荷制御剤が米国特許第４，６２４，９０７号；同第４，８１４，２５０号；同第４，８４０，８６４号；同第４，８３４，９２０号；同第４，６８３，１８８号及び同第４，７８０，５５３号の各明細書に記載されている。電荷制御剤の混合物を使用することもできる。
【００４２】
本発明の多孔質トナーの平均粒子直径は、例えば２〜５０マイクロメートル、好ましくは３〜２０マイクロメートルである。
【００４３】
粒子の多孔率は、１０％を上回り、好ましくは２０％と９０％との間であり、最も好ましくは３０％と７０％との間である。
【００４４】
或いは、本発明の方法において、非イオン性有機ポリマー粒子溶液を、水不混和性重合性モノマーと、重合開始剤と、任意選択的に着色剤、剥離剤、及び電荷制御剤との混合物と混合し、固体安定剤粒子を含む水性相と一緒に乳化させて、限定凝集（ＬＣ）エマルションを形成することができる。乳化混合物中のモノマーは、好ましくは、熱又は輻射線の適用によって重合される。非イオン性有機ポリマー粒子を溶解するのに用いられた溶媒を、その後前述したように除去することができ、生じた懸濁重合された粒子を単離、乾燥して多孔質粒子を生成する。
【００４５】
このＬＣ重合プロセスに有用なモノマーには、ビニルモノマー、例えば、スチレン；ビニルエステル、例えば、酢酸ビニル、プロピオン酸ビニル、安息香酸ビニル及び酪酸ビニル；ビニルエーテル、例えば、ビニルメチルエーテル、ビニルエチルエーテル及びビニルブチルエーテル；並びにビニルケトン、例えば、ビニルメチルケトン、ビニルへキシルケトン及びビニルイソプロピルケトン；並びにこれらの混合物が含まれる。特に好ましいモノマーには、スチレン、スチレン／アルキルアクリレート、スチレン／アルキルメタクリレート、スチレン／アクリロニトリル、スチレン／無水マレイン酸等の混合物が含まれる。スチレン／アクリル混合物が特に好ましい。
【００４６】
トナー粒子の形状は、静電トナー転写及びクリーニング特性と関係する。このように、例えば、トナー粒子の転写及びクリーニング効率は、粒子の真球度が低減されるにつれて改善することが判っている。トナー粒子の形状を制御するための数多くの手順が、当業者に知られている。本発明の実施において、必要ならば、水相中又は溶媒中に添加剤を用いてポリマーバインダーを溶解してよい。添加剤は、ＬＣプロセス形成の後又は前に用いてよい。いずれの場合にも、溶媒が除去され、その結果粒子の真球度が低減されるのにつれて、界面張力は改変される。米国特許第５，２８３，１５１号明細書には、粒子の真球度を低減するためにカルナバ・ワックスを使用することが記載されている。“Toner Particles of Controlled Surface Morphology and Method of Preparation”と題される２００６年１２月１５日付けで出願された米国特許出願第１１／６１１，２０８号明細書には、真球度を制御するのに有用な或る特定の金属カルバミン酸塩を使用することが記載されており、また“Chemically Prepared Toner Particles with Controlled Shape”と題される２００６年１２月１５日付けで出願された米国特許出願第１１／６２１，２２６号明細書には、真球度を制御するために特定の塩を使用することが記載されている。また“Toner Partiles of Controlled Morphology”と題される２００６年６月２２日付けで出願された米国特許出願第１１／４７２，７７９号明細書には、真球度を制御するためにテトラフェニルホウ酸第四アンモニウム塩を使用することが記載されている。
【００４７】
本発明のトナー粒子は、表面処理剤の形態で流動助剤を含有してもよい。表面処理剤は典型的には、典型的な粒子サイズが５ｎｍ〜１０００ｎｍの無機酸化物又は高分子粉末の形態を成している。スペーシング剤としても知られる表面処理剤に関しては、トナー粒子上のスペーシング剤の量は、荷電された画像と関連する静電力によって又は機械力によってトナー粒子が二成分系内でキャリヤ粒子から剥ぎ取られるのを可能にするのに十分な量である。好ましい量のスペーシング剤は、トナーの重量を基準として、０．０５〜１０重量パーセント、そして最も好ましくは０．１〜５重量パーセントである。
【００４８】
スペーシング剤は、コンベンショナル表面処理技術、例えばスペーシング剤の存在におけるトナー粒子のタンブルのようなコンベンショナル粉末混合技術によってトナー粒子の表面上に適用することができる。好ましくは、スペーシング剤は、トナー粒子の表面上に分配される。スペーシング剤は、トナー粒子の表面上に付着され、そして静電力又は物理的手段又はその両方によって付着することができる。混合を用いる場合、好ましくは均一な混合が、スペーシング剤が凝塊形成しないようにするか又は凝塊形成を少なくとも最小限にとどめるのに十分な、高エネルギーＨｅｎｓｃｈｅｌ型ミキサーのようなミキサーによって達成される。さらに、トナー粒子の表面上に分配するためにスペーシング剤をトナー粒子と混合するときには、混合物を篩にかけることにより、凝塊形成されたスペーシング剤又は凝塊形成されたトナー粒子を除去することができる。凝塊形成された粒子を分離するための他の手段は、本発明の目的で使用することもできる。
【００４９】
好ましいスペーシング剤は、シリカ、例えばR-972のような、Degussaから商業的に入手可能なシリカ、又はＨ２０００のような、Ｗａｃｋｅｒから商業的に入手可能なシリカである。他の好適なスペーシング剤の一例としては、他の無機酸化物粒子、又はポリマー粒子などが挙げられる。具体的な一例として、チアニア、アルミナ、ジルコニア、及びその他の金属酸化物；及び好ましくは直径１μｍ未満のポリマー粒子（より好ましくは０．１μｍ）、例えばアクリルポリマー、シリコーン系ポリマー、スチレンポリマー、フルオロポリマー、これらのコポリマー、及びこれらの混合物が挙げられる。
【実施例】
【００５０】
下記例によって本発明をさらに詳しく説明する。これらの例は、本発明の考えられ得る全ての変更形を網羅したものではない。
【００５１】
下記例において使用されるＫａｏ  Ｂｉｎｄｅｒ  Ｅ（ポリエステル樹脂）は、日本国Ｋａｏ  Ｃｏｒｐｏｒａｔｉｏｎの一部であるＫａｏ  Ｓｐｅｃｉａｌｔｉｅｓ  Ａｍｅｒｉｃａｓ  ＬＬＣから入手した。本発明の例で用いたブルーピグメントは、ＢＡＳＦ社製の  Ｂｌｕｅ  Ｌｕｐｒｅｔｏｎ  ＳＥ  １１６３であり、フマル酸とビスフェノールＡとの線上コポリマーに分散されたフラッシュ顔料４０％充填量として、ピグメントブルー１５：３から成っている。以下の例に用いられている非イオン性有機ポリマー粒子は、Ｍ１（重量比６２／３５／３のポリイソブチルメタクリレート−コ−２−エチルへキシルメタクリレート−コ−ジビニルベンゼン）及びＭ２（重量比７２／２６／２のポリイソブチルメタクリレート−コ−４−テトラブチルスチレン−コ−ジビニルベンゼン）である。Ｍ１及びＭ２の両方とも、米国特許第４，７５８，４９２号明細書に記載された乳化重合反応を用いて製造した。例に記載した促進剤は、メチルアミノエタノールとアジピン酸との縮合ポリマーであった。いくつかの例で溶媒として用いたヘキサンは、イソマーの混合物であり、Ｇｉｂｂｓｔｏｗｎ，ＮＪ  ０８０２７のＯｍｎｉＳｏｌｖ，ＥＭＤ  Ｃｈｅｍｉｃａｌｓ  Ｉｎｃ．製であった。ＮａｌｃｏTM１０６０及びＮａｌｃｏTM２３２９は両方ともコロイド状シリカであり、それぞれ、５０重量％及び４０重量％分散体として、Ｎａｌｃｏ  Ｃｈｅｍｉｃａｌ  Ｃｏｍｐａｎｙから入手した。
【００５２】
Ｃｏｕｌｔｅｒ  Ｐａｒｔｉｃｌｅ  Ａｎａｌｙｓｅｒ又はＳｙｓｍｅｘ  ＦＰＩＡ−３０００（Ｍａｌｖｅｒｎ  Ｉｎｓｔｒｕｍｅｎｔｓの画像ベース自動粒子形状・サイズ分析装置）を使用して、粒子のサイズを測定した。Ｃｏｕｌｔｅｒ測定に由来する体積及び数メジアン値を用いて、粒径分布を評価し、体積メジアン値を用いてこれらの例に記載する粒子の粒径を表した。
【００５３】
本発明の粒子の多孔率の範囲は、一連の顕微鏡技術を用いて可視化することができる。破砕した試料を撮像し、そして内部孔構造を見るために、コンベンショナルな走査電子顕微鏡（ＳＥＭ）撮像法を用いた。
【００５４】
本発明の多孔質ポリマー粒子を以下の一般的な手順を用いて製造した。
【００５５】
例１
非イオン性有機ポリマー粒子Ｍ１を用いた多孔質粒子の調製
有機相を、Ｋａｏ  Ｅバインダーの２０重量％溶液９６．２ｇ及びヘプタン３．６ｇに溶解した０．１８ｇのＭｌを用いて調製した。この有機相を、１１ｇのＮａｌｃｏTM２３２９を含有するｐＨ４のクエン酸塩緩衝液１３９ｇと２．２ｇの１０重量％促進剤溶液とを用いて調製した水性混合物と一緒に混合し、ＳｉｌｖｅｒｓｏｎＬ４Ｒ  Ｍｉｘｅｒ（Ｓｉｌｖｅｒｓｏｎ  Ｍａｃｈｉｎｅｓ，Ｉｎｃ．製）を用いる超高剪断にかけ、次いでＭｉｃｒｏｆｌｕｉｄｉｃｓ製のＭｉｃｒｏｆｌｕｉｄｉｚｅｒ  Ｍｏｄｅｌ＃１１０Ｔにかけた。回転蒸発器を用いて減圧下で有機溶媒を除去した。得られた粒子は平均粒径７．５μｍを有していた。図１は、例１の粒子のＳＥＭ断面であり、粒子中の細孔を示している。
【００５６】
例２
非イオン性有機ポリマー粒子Ｍ１を用いた顔料を含有する多孔質粒子の調製
１２．７１ｇのＫａｏバインダーＥ、１．６８８ｇのＢＡＳＦ  Ｌｕｐｒｅｔｏｎ  Ｂｌｕｅ  ＳＥ  １１６３、５０．０ｇの酢酸メチル、０．６０ｇの非イオン性有機ポリマー粒子Ｍ１、及び１０．０ｇのヘキサンを含む有機相を調製した。この有機相を、１０３．７６ｇの水、０．６８９ｇのフタル酸水素カリウム、６．６０ｇのＮａｌｃｏ１０６０、及び１．４５２ｇの１０％促進剤を含有する水性混合物と混合した。
【００５７】
この混合物を、その後、例１に記載したように超高剪断にかけた。回転蒸発器を用いて、減圧下で酢酸エチルを除去した。主として水性混合物中に残留ヘキサンを含有する得られたトナー粒子を、その後等容積の３Ａアルコール（９５：５、エタノール：メタノール）と混合し、この分散体を再度減圧下で回転蒸発器にかけた。添加したアルコールの５０％を除去した後、生じた懸濁物をろ過して、トナー粒子を脱イオン水で洗浄し、その後、３２℃で２０時間真空オーブン中で乾燥させた。得られた粒子は、６．１μｍの体積メジアン値及び５．６μｍの数メジアン径を有していた。このトナーを凍結破砕して、走査電子顕微鏡下で検査した。図２に示すようにこの粒子は多孔質であり、その体積メジアン径及び数メジアン径によって示されるように、粒径分布は狭かった。
【００５８】
例３（比較）
１２．７１ｇのＫａｏバインダーＥ、１．６８８ｇのＢＡＳＦ  Ｌｕｐｒｅｔｏｎ  Ｂｌｕｅ  ＳＥ  １１６３、６０．０ｇの酢酸メチル、及び０．６０ｇの非イオン性有機ポリマー粒子Ｍ１を含む有機相を調製した。水性相は例２の水性相と同じであった。有機相の水性相中で分散させ、そして例１と同様に溶媒を除去した。得られた５．９μｍトナーを光学顕微鏡で分析すると、細孔を示さなかった。この結果は、非イオン性有機ポリマー粒子と関連する第二の炭化水素溶媒が、細孔生成には必要であることを示している。
【００５９】
例４
１２．６８ｇのＫａｏバインダーＥ、１．６８８ｇのＢＡＳＦ  Ｌｕｐｒｅｔｏｎ  Ｂｌｕｅ  ＳＥ  １１６３、３０．０ｇの酢酸メチルを含む有機相を調製した。第二の有機相を、１５．０ｇのヘキサン、１５．０ｇの酢酸メチル、０．０３０のＳＰＡＮTM６５（Ｆｌｕｋａ製）、及び０．６０ｇの非イオン性有機ポリマー粒子Ｍ１を用いて調製した。２つの有機相を一緒にし、その後例３の水性相と同じ水性相と混合した。例１と同様に均一化した後、この分散体を２００ｇの水と２００ｇの３Ａアルコールとの混合物で処理した。その後、有機溶媒を回転蒸発器で、減圧下で除去した。固体トナー粒子を、焼結ガラスフィルターを通してろ過によって集めて、水で洗浄した。得られた５．９μｍトナーを光学顕微鏡で分析すると、細孔を示した。
【００６０】
例５
１５．７５ｇのＫａｏバインダーＥ、２．２５ｇのＢＡＳＦ  Ｌｕｐｒｅｔｏｎ  Ｂｌｕｅ  ＳＥ  １１６３、７０．０ｇの酢酸メチル、１０．０ｇのヘキサン、及び２．００ｇの非イオン性有機ポリマー粒子Ｍ２を含む有機相を調製した。この有機相を、１３８．３５ｇの水、０．９１８ｇのフタル酸水素カリウム（ＫＨＰ）、８．８０ｇのＮａｌｃｏTM１０６０及び１．９３６ｇの１０％促進剤を用いて調製した水性相と一緒に混合した。この混合物を、その後、例１に記載したように超高剪断にかけた。マイクロフリューダイザーを出るときに、この混合物を３Ａアルコールの５０％水溶液に添加し、減圧下で回転蒸発にかけた。添加したアルコールの５０％を除去した後、生じた懸濁物をろ過して、トナー粒子を脱イオン水で洗浄し、その後、３２℃で２０時間真空オーブン中で乾燥させた。得られた粒子は、７．２μｍの平均粒径を有していた。破砕したトナー粒子のＳＥＭ画像である図３から明らかなようにこの粒子は細孔を有することを示した。
【図１】
2010525141.tif 000003
【図２】
2010525141.tif 000004
【図３】
2010525141.tif 000005
【国際調査報告】
2010525141.tif 000006
2010525141.tif 000007
2010525141.tif 000008